СПОСОБ ИЗГОТОВЛЕНИЯ АБСОРБИРУЮЩЕЙ СЕРДЦЕВИНЫ, ИМЕЮЩЕЙ МНОЖЕСТВО ПЕРВЫХ ОБЛАСТЕЙ И ВТОРУЮ ОБЛАСТЬ, ОКРУЖАЮЩУЮ КАЖДУЮ ИЗ ПЕРВЫХ ОБЛАСТЕЙ
METHOD OF MANUFACTURING ABSORBING CORE, WHICH HAS MULTITUDE OF FIRST AREAS AND SECOND AREA, SURROUNDING EACH OF FIRST AREAS

ОПИСАНИЕ ИЗОБРЕТЕНИЯ
Настоящее изобретение, в целом, относится к гигиеническим абсорбирующим изделиям и, в особенности, к женским гигиеническим впитывающим прокладкам, имеющим улучшенные характеристики воздухопроницаемости, контроля температуры и влажности. Настоящее изобретение также относится к способу изготовления абсорбирующей сердцевины для использования в таких изделиях.
ПРЕДПОСЫЛКИ СОЗДАНИЯ ИЗОБРЕТЕНИЯ
Используемые снаружи, гигиенические абсорбирующие прокладки являются одним из многих доступных в настоящее время женских средств защиты. Гигиенические прокладки традиционно имеют слоистую структуру, включая соприкасающийся с телом водопроницаемый слой, абсорбирующий основной слой или слои и водонепроницаемый слой, соприкасающийся с одеждой. Проблема обычных прокладок заключается в слоистой структуре, такие изделия не имеют особенной воздухопроницаемости внутри абсорбирующих слоев изделия. Это отсутствие «внутренней воздухопроницаемости» внутри структуры изделия может вызвать проблемы комфорта у пользователя во время использования изделия. Особенно отсутствие внутренней воздухопроницаемости в обычных изделиях может вызвать повышение температуры на определенных участках тела пользователя, создавая, таким образом, неудобство во время использования. Кроме того, как только изделие становится влажным, отсутствие воздухопроницаемости может препятствовать испарению из изделия, тем самым вызывая ощущение влажности у пользователя во время использования.
Изобретатели настоящего изобретения открыли структуру гигиенической прокладки, которая преодолевает описанные выше недостатки обычных гигиенических прокладок, и точнее раскрыли здесь структуру прокладки, которая обеспечивает улучшенные характеристики воздухопроницаемости, контроля температуры и влажности. Изобретатели настоящего изобретения также открыли способ изготовления абсорбирующей (впитывающей) сердцевины для использования в таком изделии.
КРАТКОЕ ИЗЛОЖЕНИЕ СУЩНОСТИ ИЗОБРЕТЕНИЯ
Ввиду вышеизложенного настоящее изобретение обеспечивает способ изготовления абсорбирующей сердцевины для гигиенических изделий, включая стадии: обеспечение волокнистой целлюлозы, поддержание волокнистой целлюлозы в камере, установка формы во вращающемся формующем барабане, где форма имеет первую пористую часть и центрально расположенную непористую часть; вращение формы на вращающемся формующем барабане до тех пор, пока форма не войдет во взаимодействие с камерой, втягивание волокнистой целлюлозы в форму, чтобы сформировать сердцевину, имеющую множество первых областей и вторую область, причем каждая из указанных первых областей расположена на расстоянии от других первых областей и каждая из первых областей полностью окружена второй областью, выталкивание структуры сердцевины из формы и перемещение структуры сердцевины через валик каландра, чтобы сжать структуры сердцевины до тех пор, пока множество первых областей и вторая область не будут иметь одинаковую толщину.
КРАТКОЕ ОПИСАНИЕ ЧЕРТЕЖЕЙ
Примеры воплощения настоящего изобретения будут теперь описаны со ссылкой на чертежи, в которых:
фиг.1 - вид гигиенической прокладки в перспективе, в соответствии с воплощением настоящего изобретения;
фиг.2 - изображение гигиенической прокладки, показанной на фиг.1, в перспективе, в соответствии с первым воплощением изобретения, показывающее составляющие ее слои;
фиг.3 - изображение гигиенической прокладки, показанной на фиг.1, в перспективе, в соответствии со вторым воплощением изобретения, показывающим составляющие ее слои;
фиг.4 - вид сверху на слой сердцевины гигиенической прокладки, показанной на фиг.1, показывающий на нем первую и вторую концентрические области;
фиг.5 - вид в разрезе, сделанном вдоль линии 5-5 на фиг.4;
фиг.6 - вид в разрезе, сделанном вдоль линии 6-6 на фиг.4;
фиг.7 - вид в разрезе, сделанном вдоль линии 7-7 на фиг.4;
фиг.8 - схематичное изображение, показывающее механизм изготовления слоя сердцевины, показанного на фиг.3-7;
фиг.9 - детальное изображение части механизма, показанного на фиг.8;
фиг.10 - вид механизма, показанного на фиг.8, в разрезе, сделанном вдоль линии 10-10;
фиг.11 - увеличенное детальное изображение части механизма, показанного на фиг.8; и
фиг.12 - детальное изображение в перспективе части механизма, показанного на фиг.8.
ПОДРОБНОЕ ОПИСАНИЕ ИЗОБРЕТЕНИЯ
На фиг.1 и 2 изображено воплощение настоящего изобретения - женская гигиеническая прокладка 10.
Гигиеническая прокладка 10 имеет основную часть 22 с первой поперечной стороной 26, определяющую ее переднюю часть, и вторую поперечную сторону 28, определяющую ее заднюю часть. Основная часть также имеет две продольные стороны, а именно продольную сторону 30 и продольную сторону 32.
Как показано на фиг.2, основная часть 22, в соответствии с первым воплощением данного изобретения, имеет слоистую структуру и включает слой с проницаемым для текучей среды покрытием 42, транспортирующий слой 43, абсорбирующую сердцевину 44 и непроницаемый для текучей среды барьерный слой 50.
Как показано на фиг.3, основная часть 22, в соответствии со вторым воплощением настоящего изобретения, имеет слоистую структуру и включает проницаемый для текучей среды слой 42, абсорбирующую сердцевину 44 и непроницаемый для текучей среды барьерный слой 50.
Что касается фиг.4-7, абсорбирующая сердцевина 44 включает множество первых областей 70 и вторую область 72. Как показано на фиг.3, каждая из множества первых областей 70 расположена на расстоянии одна от другой и полностью окружена второй областью 72.
2
2
2
2
Каждая из множества первых областей 70 имеет базовый вес в диапазоне от 7,5 г/м до 555 г/м, и вторая область имеет базовый вес в диапазоне от 150 г/мдо 650 г/м. Базовый вес каждой из множества первых областей 70 выбран таким образом, чтобы он был меньше базового веса второй области 72. В частности, базовый вес каждой из множества первых областей 70 выбран таким образом, чтобы базовый вес каждой области 70 составлял от около 5% до около 85% от базового веса второй области 72. В одном предпочтительном воплощении изобретения базовый вес каждой из множества первых областей 70 выбран таким образом, чтобы каждая область 70 имела базовый вес около 50% базового веса второй области 72.
3
3
3
3
Каждая из множества первых областей 70 имеет плотность, которая меньше плотности второй области. В частности, каждая из первых областей 70 предпочтительно имеет плотность в промежутке от 0,017 г/см до 0,200 г/см и вторая область 72 имеет плотность в промежутке от 0,035 г/см до 0,400 г/см. В одном предпочтительном воплощении изобретения каждая из первых областей имеет плотность меньше 80% плотности второй области 72, и более предпочтительно, чтобы было меньше 50%.
Хотя в одном предпочтительном воплощении изобретения каждая из первых областей 70 имеет ту же самую плотность, возможно, чтобы отдельные первые области 70 имели плотности, отличные друг от друга, при условии что каждая из первых областей 70 имеет плотность меньше, чем плотность второй области 72.
Предпочтительно, чтобы множество первых областей 70 (т.е. суммирование площади, на которой проходят первые области) занимало от около 5% до около 30% поверхности сердцевины 44 и вторая область 72 занимала от около 70% до около 95% сердцевины. Абсорбирующая сердцевина 44, включая те области, определенные множеством первых областей 70 и второй области 72, предпочтительно имеет одинаковую толщину между около 0,5 мм и около 12 мм. В предпочтительном воплощении изобретения абсорбирующая сердцевина 44 содержит целлюлозные волокна по весу от 75% до 100% и суперабсорбирующий полимер по весу от 0% до 25%. В особенно предпочтительном воплощении множество первых областей 70 и вторая область 72 имеют одинаковый состав материала. Также предпочтительно, чтобы множество первых областей 70 и вторая область 72 составлялись из одного слоя материала, то есть множество первых областей 70 и вторая область 72 не сформированы путем наложения двух различных слоев друг на друга.
ОСНОВНАЯ ЧАСТЬ - ПОКРЫВАЮЩИЙ СЛОЙ
2
2
Покрывающий слой 42 может представлять собой высокообъемный нетканый рулонный материал относительно низкой плотности. Этот покрывающий слой 42 может быть выполнен из только одного типа волокна, такого как полиэфир или полипропилен или он может включать смесь из более чем одного волокна. Покрытие может быть образовано из двухкомпонентных или сопряженных волокон, имеющих низкую температуру плавления и высокую температуру плавления. Волокна могут быть выбраны из множества натуральных и синтетических материалов, таких как нейлон, полиэфир, вискоза (в комбинации с другими волокнами), хлопок, акриловое волокно и им подобные, а также их комбинации. Предпочтительно, чтобы покрывающий слой 42 имел основной вес в диапазоне от около 10 г/м до около 75 г/м.
Двухкомпонентные волокна могут быть изготовлены из слоя полиэфира и полиэтиленовой оболочки. В результате использования соответствующих двухкомпонентных материалов получается легкоплавкое нетканое полотно. Примеры таких легкоплавких материалов описаны в Патенте США №4555430, выданном 26 ноября 1985 г. на имя Chicopee. Использование легкоплавкого материала увеличивает легкость, с которой покрывающий слой может быть прикреплен к абсорбирующему слою и/или к барьерному слою.
Покрывающий слой 42 предпочтительно имеет относительно высокую степень смачиваемости, хотя отдельные волокна, составляющие покрытие, могут быть не особенно гидрофильны. Материалы покрытия должны также содержать большое количество относительно больших пор. Это обусловлено тем, что покрывающий слой 42 предназначен для того, чтобы быстро принять жидкость из организма и отвести ее от тела и от места выделения. Поэтому покрывающий слой вносит мало времени, требуемому прокладке, чтобы впитать выделенное количество жидкости (время проникновения).
Предпочтительно, чтобы волокна, которые составляют покрывающий слой 42, не теряли свои физические свойства, когда они смачиваются, другими словами, они не должны разрушаться или потерять свою способность к восстановлению (упругость) под воздействием воды или жидкости организма. Покрывающий слой 42 должен быть обработан так, чтобы текучая среда проникала через него легко. Покрывающий слой 42 также выполняет функцию быстрой передачи жидкости в нижележащие слои абсорбирующего изделия. Таким образом, покрывающий слой 42 является предпочтительно легко смачиваемым, гидрофильным и пористым. Когда покрывающий слой 42 составляется из синтетических водоотталкивающих волокон, таких как полиэфир или двухкомпонентные волокна, покрывающий слой 42 может быть обработан поверхностно-активным веществом (сурфактантом), чтобы получить требуемый уровень смачиваемости.
2
В одном предпочтительном воплощении настоящего изобретения покрытие выполнено из термосвязанного нетканого полипропиленового волокна с основным весом 16 г/м, типа выпускаемого компанией Полистар (Polystar) Сальвадор, BA, Бразилия, код товара 142250.
В альтернативном варианте покрывающий слой 42 может также быть выполнен из полимерной пленки с большими порами. Благодаря такой высокой пористости пленка выполняет функцию быстрого переноса жидкости организма к нижележащим слоям абсорбирующего изделия. Подходящим материалом для покрытия такого типа является коммерческий продукт STAYFREE Dry Max Ultrathin, распространяемый компанией McNeil-PPC, Inc.
Покрывающий слой 42 может быть присоединен путем тиснения на остальной части абсорбирующей сердцевины 44 для того, чтобы помочь стимулировать гидрофильность путем присоединения покрывающего слоя к следующему слою. Такое присоединение может осуществляться локально, во множестве мест или по всей поверхности контакта покрывающего слоя 42 и абсорбирующей сердцевины 44. Кроме того, покрывающий слой 42 может быть присоединен к абсорбирующей сердцевине 44 другими способами, таким как адгезия (припаивание).
ОСНОВНАЯ ЧАСТЬ - ТРАНСПОРТИРУЮЩИЙ СЛОЙ
Примыкающий к внутренней стороне покрывающего слоя 42 и прикрепленный к покрывающему слою 42 - это транспортирующий слой 43. Транспортирующий слой обеспечивает средства приема жидкости организма из покрывающего слоя 42 и удержание ее до тех пор, пока основной абсорбирующий слой 44 не получит возможности впитать текучую среду и, таким образом, действует как проводящий текучую среду или принимающий ее слой.
Транспортирующий слой 43, предпочтительно, более плотный и имеет большую долю меньших пор, чем покрывающий слой 42. Эти свойства позволяют транспортирующему слою 43 принимать жидкость организма и удерживать ее далеко от внешней стороны покрывающего слоя 42, тем самым не позволяя текучей среде еще раз увлажнять покрывающий слой 42 и его поверхность. Однако транспортирующий слой, предпочтительно, не настолько плотный, чтобы предотвратить проникновение жидкости через слой 43 в нижележащий абсорбирующий слой 44.
Транспортирующий слой 43 образован из волокнистых материалов, таких как древесина, полиэстер, вискоза, гибкий пенополиуретан или им подобные или их комбинации. Транспортирующий слой 43 может также содержать термопластиковые волокна для целей стабилизации слоя и обеспечения целостности его структуры. Транспортирующий слой 43 может быть обработан поверхностно-активным веществом с одной или обеих сторон для того, чтобы увеличить смачиваемость, хотя обычно транспортирующий слой 43 относительно гидрофилен и не нуждается в обработке. Транспортирующий слой 43 предпочтительно припаян или приклеен с обеих сторон к примыкающим слоям, т.е. покрывающему слою 42 и основному впитывающему слою 44.
2
2
2
Примером подходящих материалов для транспортирующего слоя является воздухопроницаемое волокно, продаваемое компанией Buckeye of Memphis, Tenn. под обозначением VIZORB 3008 с базовым весом 110 г/м, VIZORB 3042 с базовым весом l00 г/м, VIZORB 3010 с базовым весом 90 г/м и другие.
ОСНОВНАЯ ЧАСТЬ - АБСОРБИРУЮЩАЯ СЕРДЦЕВИНА
В одном предпочтительном воплощении изобретения впитывающая сердцевина 44 - это сочетание или смесь целлюлозных волокон и суперабсорбента, помещенного внутрь. Целлюлозные волокна, которые могут быть использованы для впитывающей сердцевины 44, хорошо известны в технике и включают древесину, хлопок, лен и сфагнум. Древесина предпочтительнее. Целлюлоза может быть получена путем варки механических или химико-механичеких сульфитных, сульфатных материалов, выделяющих целлюлозу, органических растворителей целлюлозы и т.д. Используются хвойные и лиственные породы. Хвойная масса предпочтительнее. Необязательно для применения в настоящем материале обрабатывать целлюлозные волокна химическими реагентами, нарушающими сцепление, «сшивающими» реагентами (образующими поперечные связи). Некоторая часть волокна может быть химически получена, как описано в Патенте США №5916670, чтобы увеличить гибкость продукта. Гибкость материала может также быть улучшена путем механической обработки материала или размягчением материала.
Впитывающая сердцевина 44 может содержать суперабсорбирующий полимер (САП), который хорошо известен в данной области. Для целей настоящего изобретения термин «суперабсорбирующий полимер (САП)» относится к материалам, которые способны абсорбировать и удерживать количество жидкости, по меньшей мере в 10 раз превышающее их собственный вес под давлением 3447,37865 Па (0,5 фунтов на квадратный дюйм). Суперабсорбирующие частицы полимера из изобретения могут быть из неорганических или органических сшитых гидрофильных полимеров, такими как поливинилалкоголь, полиэтиленоксид, сшитые крахмалы, гуаровая смола, ксантиновая камедь и им подобные. Частицы могут быть в виде порошка, зерен, гранул или волокон. Предпочтительны частицы суперабсорбирующего полимера, для использования в настоящем изобретении, в виде сшитых полиакрилатов, таких как продукция, предлагаемая Сумитомо Сейка Кемикалс Ко. Лтд., Осака, Япония (Sumitomo Seika Chemicals Co., Ltd. Of Osaka, Japan), обозначенные SA70N, и продукция, предлагаемая Стокхаузен Инк. (Stockhausen Inc.).
В одном предпочтительном варианте осуществления изобретения впитывающая сердцевина 44 включает в себя от 50% до 100% целлюлозы по весу и 0% и 50% суперабсорбирующего полимера по весу.
В одном конкретном примере изобретения абсорбирующая сердцевина 44 сформирована из примерно 93% волокнистой целлюлозы по весу; подходящее волокно имеется в продаже как волокнистая целлюлоза Golden Isles Fluff Pulp 420№HD, влажность 7%, от GP Cellulose, Brunswick, Georgia, USA, смешивается с около 7% суперабсорбирующего полимера по весу; подходящий САП имеется в продаже как Aqua Keep SA70N компании Sumitomo Seika Chemicals Co., Ltd., Osaka, Japan.
СПОСОБ ИЗГОТОВЛЕНИЯ АБСОРБИРУЮЩЕЙ СЕРДЦЕВИНЫ
Описание способа изготовления абсорбирующей сердцевины, в соответствии с настоящим изобретением, будет приведено со ссылкой на фиг.8-12, которые изображают механизм 200 для изготовления абсорбирующей сердцевины в соответствии с настоящим изобретением. Целлюлоза, применяемая для формирования абсорбирующей сердцевины 44, - это отбеленная хвойная целлюлоза, произведенная способом сульфатной варки. Целлюлоза изготавливается производителем в виде целлюлозной полосы 202 в виде рулона, где рулон обозначен ссылкой 204 на фиг.8. Целлюлозная полоса 202 передается из рулона 204 на устройство 206 для измельчения целлюлозной полосы 202 в волокнистую целлюлозу 205. Волокнистая целлюлоза 205 поступает из устройства для измельчения целлюлозы 206 в камеру 208 для удержания волокнистой целлюлозы 205. Механизм 200 может затем дополнительно включать в себя устройство 207 для введения суперабсорбирующего полимера в камеру 208, чтобы таким образом сформировать смесь из волокнистой целлюлозы и суперабсорбента. Для этих целей подойдет любое обычное устройство, и другие известные специалистам в данной области могут быть использованы для введения абсорбента в камеру 208.
У камеры 208 частично открыта нижняя часть 211, которая взаимодействует с вращающимся формующим барабаном 210. Вращающийся формующий барабан 210 имеет множество форм 212, установленных на нем. Когда формующий барабан 210 вращается, каждая из форм 212, расположенная последовательно, оказывается взаимодействующей с открытой частью 211 камеры 208 и, таким образом, получает волокнистую целлюлозу 205 из камеры 208. На фиг.8 формующий барабан 210 вращается против часовой стрелки во время работы механизма 200. Как показано на фиг.10, формующий барабан 210 включает часть 214, которая находится под вакуумом. Как показано на фиг.9 и 10, форма 212 включает пористый экран (сетку) 217, конструкцию в форме второй области 72 сердцевины 44. Как только форма 212 проходит часть 214 формующего барабана 210, вакуум функционирует, чтобы протащить волокнистую целлюлозу 205 из камеры 208 в форму 212, пропуская воздух через пористый экран 217 формы 212.
Как детально показано на фиг.10, форма 212 включает непористую часть опорной пластины 215, которая окружает пористую часть экрана 217 формы 212. Как лучше видно на фиг.10, часть опорной пластины 215 формы 212 установлена к периферии 219 формующего барабана 210, таким образом, позволяя каждой из форм 212 вращаться с вращающимся формующим барабаном 210. Пористый экран 217 формы 212 выполнен в форме второй области 72 сердцевины 44. Форма 212 дополнительно включает множество непористых выступов 218, каждый выступ 218 в форме одной из множества первых областей 70. Каждый непористый выступ 218 имеет высоту меньше, чем высота части опорной пластины 215. Структура формы 212, описанная выше, во время использования заставляет большее количество волокнистой целлюлозы 205 быть втянутой в часть пористого экрана 217 формы 212 по сравнению с количеством волокнистой целлюлозы 205, втягиваемой в каждый непористый выступ 218.
После того как форма 212 вращается под частично открытой нижней частью 211 камеры 208, форма 212 поворачивается дальше за счет вращения формующего барабана 210. Как показано на фиг.11, вращение формующего барабана 210 включает часть 221, которая вытесняет воздух наружу из барабана 210. Часть 221 барабана 210 функционирует, чтобы выводить сердцевину 44, сформированную внутри формы 212, на ремень (конвейерную ленту) 222. Ремень 222 функционирует, чтобы передавать сердцевину 44 на первый валик каландра 224. Валик Каландра 224 функционирует, чтобы уменьшить толщину сердцевины 44 так, чтобы первая 70 и вторая 72 области сердцевины 44 имели одинаковую толщину, но разные базовые веса. Как показано на фиг.12, ремень 222 может выборочно передавать сердцевину 44 на второй валик каландра 226, который функционирует, чтобы еще больше уменьшить толщину сердцевины 44.
ОСНОВНАЯ ЧАСТЬ - БАРЬЕРНЫЙ СЛОЙ
Под абсорбирующей сердцевиной 44 расположен барьерный слой 50, включающий в себя непроницаемый для текучей среды пленочный материал, так чтобы не позволить жидкости, заключенной в абсорбирующей сердцевине 44, выйти из гигиенической прокладки и окрасить белье носителя. Барьерный слой 50 предпочтительно сделан из полимерной пленки, хотя он может быть сделан из непроницаемых для текучей среды, воздухопроницаемых материалов, таких как обработанные непроницаемые для текучей среды нетканые или микропористые пленки или вспененные материалы.
Барьерный слой может быть дышащим, т.е. пропускать пары. Известные материалы для этого включают нетканые материалы и микропористые пленки, в которых микропористость создается, между прочим, за счет растяжения ориентированной пленки. Один или более слоев проницаемых пленок, тканей, мелтблаунов (материалов, полученных по технологии «мелтблаун» (melt-blown)) и их комбинаций, которые обеспечивают извилистый путь и/или характеристики поверхности которых обеспечивают отталкивание жидкости от поверхности, препятствующей проникновению жидкостей, могут также быть использованы для обеспечения дышащего заднего места. Покрывающий слой 42 и барьерный слой 50 соединены вдоль своих крайних частей так, чтобы сформировать ограждение или фланцевые уплотнения, которые позволят закрепить впитывающую сердцевину 44. Соединение может быть сделано с помощью клеящих веществ, припаивания, ультразвуковой сварки, сварки токами высокой частоты, механического обжимания и им подобных и их комбинаций.
Нанесенный клей можно наносить на ту сторону изолирующего слоя, которая обращена к одежде, для крепления прокладки 10 на белье во время использования. Нанесенный клей может быть закрыт съемной прокладочной бумагой так, что нанесенный клей будет закрыт съемной прокладочной бумагой до использования.
Абсорбирующие изделия настоящего изобретения могут включать или не включать крылышки, клапаны, застежки для крепления абсорбирующего изделия к одежде. Такие крылышки, среди прочего называемые клапанами или язычками, и их использование в санитарно-гигиенических изделиях описаны в Патенте США №4687478, выданном на имя Van Tilburd, патенте США №4589876, также выданном на имя Van Tilburd, патенте США №4900320, выданном на имя McCoy, и патенте США №4608047, выданном на имя Mattingly. Раскрытие сущности этих патентов было включено сюда посредством ссылки в полном объеме. Как раскрывалось в вышеуказанных документах, крылышки, вообще говоря, гибкие и должны быть сложенными по краям белья так, чтобы крылышки были расположены между краями нижнего белья.
Абсорбирующее изделие настоящего изобретения можно применять на шаговом шве (промежностной части), разместив поверхность, обращенную к одежде, на внутренней поверхности шагового шва одежды. Могут быть использованы различные способы крепления абсорбирующих изделий. Например, химические средства, например клеящие вещества и механические средства крепления, например, клипсы, шнурки, завязки и блокировки, например, застежки, кнопки, VELCRO (липучка), Велкро США, Инк. Манчестер, Нью-Гэмпшир (Velcro USA, Inc., Manchester, NH) молнии и им подобные являются примерами различных вариантов, доступных специалистам в данной области.
Клеящее вещество может включать клей, чувствительный к давлению, который наносят в виде полос, разводов или волн и т.д. Используемый здесь термин «чувствительный к давлению клей» относится к любой многоразовой клейкой ленте или многоразовым вязким веществам. Подходящие клеящие составы включают, например, чувствительные к давлению клеи на водной основе, такие как акрилатные клеи. Кроме того, клеящие составы могут включать клеи на следующей основе: эмульсии на основе органических растворителей клеев природного или синтетического полиизопрена, стирол-бутадиена или полиакрилата, сополимер винилацетата или их комбинации; термоплавких клеев, основанных на соответствующих блок-сополимерах, - соответствующий блок-сополимер для использования в настоящем изобретении включает сополимеры линейной или радиальной структуры, имеющие формулу (А-В)х, где блок А - это поливинилареновый блок, блок Б является поли(моноалкенилароматическим) блоком, х обозначает количество полимеров, и где х является целым числом, большим или равным единице. Подходящий блок А поливиниларенов включает в качестве не ограничивающих примеров полистирол, полиальфа-метилстирол, поливинилтолуол и их комбинации. Подходящий блок В, поли(моноалкенилароматические) блоки, включает в качестве не ограничивающих примеров сопряженные диеновые эластомеры, такие как, например, полибутадиен или полиизопрен, или гидрогенизированные эластомеры, такие как этилен бутилен и этилен пропилен или полиизобутилен или их комбинации. Промышленные примеры этих типов блоков-сополимеров включают эластомеры КратонТМ (KratonTM) от Шелл Кемикал Компани (Shell Chemical Company), эластомеры ВекторТМ (VectorTM) от Дексо (Dexco), СолпренТМ (SolpreneTM) от Энихем Эластомерс (Enichem Elastomers) и СтереонТМ (StereonTM) от Фаэрстон Таер&Раббе Ко (Firestone Tire&Rubber Co); термоплавкие клеи, основанные на олефиновых полимерах и сополимерах, где в олефиновом полимере есть терполимер этилена и сополимеры, такие как винилацетат, акриловая кислота, метилакриловая кислота, этилакрилат, метилакрилат, н-бутилакрилат, винил силан или малеиновый ангидрид. Промышленные примеры этих типов полимеров включают Атева (Ateva) (полимеры от АТ Пластикс (AT plastics)), Никрел (Nucrel) (полимеры от Дюпонт (DuPont)), Эскор (Escor) (от Эксон Кемикалс (Exxon Chemical)).
Там где применяется клеящее вещество, на абсорбирующем изделии может быть использована съемная лента, чтобы защитить клей до приложения абсорбирующего изделия к шаговому шву. Съемная лента может быть выполнена из любого бумагообразного материала, удерживающегося с достаточной стойкостью, чтобы оставаться на клее до использования, но которая может быть легко удалена, когда абсорбирующее изделие будет использоваться. При необходимости съемная полоса может иметь покрытие, чтобы увеличить легкость отделения съемной полосы от клея. Любое покрытие, позволяющее получить такой результат, может быть использовано, например, силикон.
Любой из слоев или все слои - покрывающий, абсорбирующий слой, транспортирующий слой, нижний слой и клеящий слои - могут быть окрашены. Такое окрашивание включает в качестве не ограничивающих примеров белый, черный, красный, желтый, оранжевый, зеленый, фиолетовый и их комбинации. В соответствии с настоящим изобретением, цвет может передаваться через окрашивание, пигментацию, печать. Используемые красители, в соответствии с настоящим изобретением, включают красители и органические и неорганические пигменты. Красители включают в качестве не ограничивающих примеров антрахинон красители (Растворитель Красный 111 (Solvent Red 111), дисперсный Фиолетовый 1 (Disperse Violet 1), растворитель Голубой 56 (Solvent Blue 56) и растворитель Зеленый 3 (Solvent Green 3)), ксантеновые красители (растворитель Зеленый 4 (Solvent Green 4), оксид Красный 52 (Acid Red 52), Основа красный 1 (Basic Red 1) и растворитель Оранжевый 63 (Solvent Orange 63)), азиновые красители (Джет черный(Jet black)) и им подобные.
Неорганические пигменты, включая в качестве не ограничивающих примеров диоксид титана (белый), технический углерод (черный), оксиды железа (красный, желтый и коричневый), окись хрома (зеленый), ферроцианид железа аммония (синий) и тому подобное.
Органические пигменты, включая в качестве не ограничивающих примеров желтый бензидин ААОА (Пигмент Желтый 12), бензидин желтый AAOT (Краситель желтый 14), фталоцианин синий (голубой пигмент 15), Литол красный (пигмент красный 49:1), Ред-Лейк-C (Red Lake C)(пигмент красный) и тому подобное.
Абсорбирующее изделие может включать другие известные материалы, слои и добавки, такие как пена, сетчатые материалы, ароматы, медикаменты или фармацевтические агенты, увлажнители, дезодорирующие агенты и им подобные. Необязательно на абсорбирующем изделии может быть выполнен декоративный дизайн.
Абсорбирующие изделия могут быть расфасованы, как абсорбирующие изделия без индивидуальной упаковки, в картонную коробку, коробку или сумку. Потребитель получает готовое к использованию изделие, что и требуется. Абсорбирующее изделие может быть также в индивидуальной упаковке (каждое абсорбирующее изделие, вложенное внутрь, упаковано в обертку).
Также данным изобретением рассмотрены асимметричные и симметричные абсорбирующие изделия, имеющие параллельные продольные края, в форме собачьей кости или арахиса, а также изделия, имеющие коническое строение, для использования на белье типа «стринги».
Из вышеизложенного описания специалист в данной области может установить основные характеристики этого изобретения и, не отходя от сущности и его духа, может сделать различные изменения и модификации. Воплощения, изложенные посредством иллюстраций, не предполагаются в качестве ограничений изменения возможных вариантов в использовании настоящего изобретения.
ПРИМЕРЫ
Конкретные изобретательские примеры настоящего изобретения, описаны ниже.
Изобретательский пример №1
2
Пример гигиенической прокладки согласно изобретению был выполнен следующим образом. Покрывающий слой, соприкасающийся с телом, был выполнен из 16 г/м термоскрепленного нетканого материала, выполненного из 100% влаговпитывающего полипропиленового волокна, имеющегося в продаже под кодом 142250 Полистар Компани Сальвадор, Бразилия (Polystar Company, Salvador, Brazil). Абсорбирующая сердцевина была расположена под покрывающим слоем и выполнена в соответствии с процессом, описанным со ссылкой на фиг.8-12.
2
2
2
2
3
3
2
Абсорбирующая сердцевина имеет множество первых областей, распространяющихся по поверхности площадью 1256,6 мм (т.е. суммарная площадь, которую занимают первые области), и вторую область с площадью поверхности 10548,7 мм. Каждая из множества первых областей имеет базовый вес 212 г/м, и вторая область имеет базовый вес 424 г/м. Каждая из множества первых областей 70 имела плотность 0,035 г/см, и вторая область 72 имела плотность 0,071 г/см. Абсорбирующая сердцевина имела в своем составе целлюлозы приблизительно 93% веса и суперабсорбирующего полимера приблизительно 7%. Целлюлоза была Голден Айл Флаф Палп (Golden Isle Fluff Pulp)420№HD влажностью 7%, имеющаяся в продаже у Дж. П. Целлюлозе, Бранвик, Джорджиа, США (GP Cellulose, Brunswick, Georgia, USA). Суперабсорбирующий полимер был Аква Кир SA70N, (Aqua Keep SA70N), имеющийся в продаже у Сумитомо Сейка Кемикалс Ко, Лтд., Осака, Япония (Sumitomo Seika Chemicals Co., Ltd., Osaka, Japan). Барьерный слой был организован под сердцевиной и был сформирован из 24 г/мполиэтиленовой пленки, имеющейся в продаже у Клопай до Бразил, Джондай, Бразилия (Clopay do Brasil, Jundiaf, Brazil), под кодом 113689.
Применения абсорбирующего изделия в соответствии с настоящим изобретением для гигиенических и других целей здравоохранения могут быть использованы для любой гигиенической защиты, недержания, медицинских и абсорбирующих способов и навыков как известных специалистам в настоящее время, так и в будущем. Таким образом, предполагается, что настоящая заявка раскрывает модификации и разнообразие изобретения, при условии что они находятся в рамках прилагаемой формулы изобретения и их эквивалентов.